ШИНА ДЛЯ КОЛЕС ТРАНСПОРТНЫХ СРЕДСТВ

1. Шина (100) для колес транспортных средств, включающая компонент шины, содержащий сшитый эластомерный материал, полученный сшиванием сшиваемой эластомерной композиции, где эластомерная композиция содержит полимерную смесь, содержащую:
(a) от 50 до 95% масс. первого эластомерного полимера; и
(b) от 5 до 50% масс. второго эластомерного полимера;
где первый эластомерный полимер (a) получен:
(I) анионной полимеризацией, по меньшей мере, одного мономера сопряженного диена и одного или более α-олефинового(ых) мономера(ов) в присутствии инициатора полимеризации в органическом растворителе и (II) необязательно связыванием полимерных цепей, полученных в (I), посредством связующего агента;
где второй эластомерный полимер (b) получен:
(i) анионной полимеризацией, по меньшей мере, одного мономера сопряженного диена и одного или более α-олефинового(ых) мономера(ов) в присутствии инициатора полимеризации в органическом растворителе, и (ii) связыванием полимерных цепей, полученных в (i), посредством связующего агента;
w
где первый эластомерный полимер (a) имеет средневесовую молекулярную массу (M) от 300000 до 4000000 г/моль;
w
где второй эластомерный полимер (b) имеет средневесовую молекулярную массу (M) в интервале 5000-40000 г/моль;
где степень связывания второго эластомерного полимера (b) составляет, по меньшей мере, 50% масс.; и
где количества компонентов (a) и (b) указаны из расчета на общую массу полимерной смеси.
2. Шина по п. 1, в которой полимерная смесь содержит от 10 до 50% масс. второго эластомерного полимера (b) из расчета на общую массу полимерной смеси.
w
3. Шина по п. 1 или 2, в которой второй эластомерный полимер (b) имеет средневесовую молекулярную массу (M) в интервале 8000-30000 г/моль.
4. Шина по любому из предыдущих пунктов, в которой полимерная смесь дополнительно содержит (c) от 0 до 13% масс. одного или более масел-наполнителей.
5. Шина по любому из предыдущих пунктов, в которой (III) концы полимерных цепей первого эластомерного полимера (a), полученного в (I), модифицированы посредством добавления и реакции, по меньшей мере, одного соединения, представленного любой из формулы (1) или формулы (12), описанной ниже:
x
y
3
(R***O)(R**)Si-A-S-SiR** формула (1),
1
16
1
4
6
18
7
50
1
50
2
50
1
4
1
4
6
12
7
16
1
7
1
12
1
7
1
12
где каждый из заместителей R** независимо выбран из C-C-алкила или алкиларила; заместители R*** независимо выбраны из C-C-алкила; A выбран из C-C-арила, C-C-алкиларила, C-C-алкила и C-C-диалкилэфира; и группы R**, R*** или A необязательно независимо замещены одной или более группами, выбираемыми из C-C-алкила, C-C-алкокси-группы, C-C-арила, C-C-алкиларила, ди(C-C-гидрокарбил)амино-группы, бис(три(C-C-алкил)силил)амино-группы, трис(C-C-гидрокарбил)-силила и C-C-тиоалкила; x представляет собой целое число, выбираемое из 1, 2 и 3; y представляет собой целое число, выбираемое из 0, 1 и 2; при условии, что x+y=3;
Формула (12),
9e
10e
11e
12e
9e
10e
11e
12e
1
16
6
16
7
16
где заместители R, R, R и R каждый независимо выбран из атома водорода, (C-C)-алкила, (C-C)-арила и (C-C)-аралкила, предпочтительно заместители R, R, R представляют собой атом водорода и заместитель R представляет собой метил.
3
2
3
2
3
2
2
3
3
2
2
3
3
2
2
3
3
2
2
3
2
6. Шина по п. 5, в которой соединение, обозначенное формулой (1), представляет собой (MeO)Si-(CH)-S-SiMeC(Me), (MeO)(Me)Si-(CH)-S-SiEt, (MeO)(Me)Si-(CH)-S-Si(tBu), (MeO)(Me)Si-(CH)-S-Si(Bz) или (MeO)(Me)Si-(CH)-S-SiMeC(Me), и их смеси.
7. Шина по п. 5, в которой соединение, обозначенное формулой (12), представляет собой N-метил-2-пирролидон.
8. Шина по любому из предыдущих пунктов, в которой (III) концы полимерных цепей первого эластомерного полимера (a), полученного в (I), и/или (iii) концы полимерных цепей второго эластомерного полимера (b), полученного в (i), модифицированы посредством добавления и реакции, по меньшей мере, одного соединения, представленного любой формулой (2), описанной ниже:
1
2
3
4
x2'
y2'
s2'
t2'
((RO)(R)Si-R-S)M*(R)(X*)u2' формула (2),
где M* представляет собой кремний или олово; x2' представляет собой целое число, выбираемое из 1, 2 и 3; y2' представляет собой целое число, выбираемое из 0, 1, и 2;
где x2'+y2'=3; s2' представляет собой целое число, выбираемое из 2, 3 и 4; t2' представляет собой целое число, выбираемое из 0, 1 и 2; u2' представляет собой целое число, выбираемое из 0, 1 и 2;
1
2
3
1
6
1
16
7
16
7
16
1
16
8
16
7
16
7
16
7
18
6
18
где s2'+t2'+u2'=4; заместитель R независимо выбран из атома водорода и (C-C)-алкила; заместитель R независимо выбран из (C-C)-алкила, (C-C)-алкиларила и (C-C)-арилалкила; заместитель R является, по меньшей мере, двухвалентным и он независимо выбран из (C-C)-алкила, (C-C)-алкиларилалкила, (C-C)-арилалкила и (C-C)-алкиларила, и каждая из групп является незамещенной или замещена одной или более из следующих групп: третичная амино-группа, силильная группа, (C-C)-аралкильная группа и (C-C)-арильная группа;
4
5*
5*
1
16
7
16
1
16
7
16
заместитель R независимо выбран из (C-C)-алкила и (C-C)-алкиларила; группа X* независимо выбрана из хлорида, бромида и -OR; где R выбран из (C-C)-алкила и (C-C)-арилалкила.
9. Шина по любому из предыдущих пунктов, в которой связующий агент представляет собой, по меньшей мере, одно соединение, представленное любой из формулы (16), формулы (II) или формулы (III), описанные ниже:
100
a100
b100
(R)(Z**)X формула (16),
100
a100
b100
(RO)(Z**)X формула (II),
100
100
b100
a100
(RO)(Z**)(R) формула (III),
b100
1
20
3
20
6
16
7
16
100
где Z** представляет собой олово или кремний; X независимо выбран из хлора, брома и йода; R независимо выбран из (C-C)-алкила, (C-C)-циклоалкила, (C-C)-арила и (C-C)-аралкила; a100 независимо представляет собой целое число от 0 до 1 и b100 независимо представляет собой целое число от 3 до 4, при условии, что a+b=4.
4
3
4
4
10. Шина по любому из предыдущих пунктов, в которой связующий агент выбран из SiCl, Si(OCH) и SnCl.
11. Шина по любому из предыдущих пунктов, в которой инициатор полимеризации, используемый в (i), выбран из n-BuLi, втор-BuLi или трет-BuLi.
2
2
4
9
2
2
2
2
5
2
12. Шина по любому из предыдущих пунктов, в которой инициатор полимеризации, используемый в (I), выбран из n-BuLi, втор-BuLi, трет-BuLi, Li-(CH)(Me)Si-N-(CH), Li-(CH)(Me)Si-N-(CH), соединения формулы (6) или формулы (7), описанных ниже, или их аддуктов с основанием Льюиса, и/или их смесей;
формула (6) формула (7),
3a
28
29
4a
30a
31a
5
6
1
18
2
12
13
14
15
16
17
18
19
20
21
22
23
24
25
26
27
28
29
30a
31a
1
18
6
18
7
18
1
18
6
18
7
18
6
18
7
18
1
18
6
18
7
18
1
18
6
18
7
18
где заместитель R независимо выбран из -N(R)R, C-C-алкила, C-C-арила и (C-C)-аралкила; заместитель R независимо выбран из -N(R)R, (C-C)-алкила, (C-C)-арила и (C-C)-аралкила; заместители R и R каждый независимо выбран из атома водорода, C-C-алкила, C-C-арила и C-C-аралкила; M представляет собой литий; заместители R, R, R, R, R, R, R, R, R, R, R, R, R и R каждый независимо выбран из атома водорода, C-C-алкила, C-C-арила и C-C-аралкила; заместители R, R, R, R, R и R каждый независимо выбран из C-C-алкила, C-C-арила и C-C-аралкила; q выбран из целого числа 1, 2, 3, 4 и 5; r выбран из целого числа 1, 2 и 3; и a1' выбран из целого числа 0 или 1; предпочтительно a1' имеет значение 1.
13. Шина по любому из предыдущих пунктов, в которой
(13.a) мономер сопряженного диена выбран из 1,3-бутадиена, 2-алкил-1,3-бутадиена, 2-метил-1,3-бутадиена, 2,3-диметил-1,3-бутадиена, 1,3-пентадиена, 2,4-гексадиена, 1,3-гексадиена, 1,3-гептадиена, 1,3-октадиена, 3-бутил-1,3-октадиена, 2-метил-2,4-пентадиена, циклопентадиена, 2,4-гексадиена, 2-фенил-1,3-бутадиена, 1,3-циклооктадиена или их смесей; и/или
(13.b) α-олефиновый мономер выбран из стирола, 1-винил-нафтена, 2-винилнафтена, алкильных, циклоалкильных, арильных, алкильных или арилалкильных производных стирола, таких как α-метилстирол, 2-метилстирол, 3-метилстирол, 4-метилстирол, 4-пропилстирол, 4-циклогексилстирол, 4-додецилстирол, 2-этил-4-бензилстирол, 4-п-толилстирол, 4-(4-фенилбутил)стирол, 2,4-диметилстирол, 2,4,6-триметилстирол, α-метилстирол, стильбен, 2,4-диизопропилстирол, 4-трет-бутилстирол, винилбензилдиметил-амин, (4-винилбензил)диметиламиноэтиловый эфир, N,N-диметил-аминоэтилстирол, N,N-бис-(триалкилсилил)аминостирол, трет-бутоксистирол, винилпиридин, дивинилбензол или их смеси; и/или
(13.c) первый эластомерный полимер (a) представляет собой стирол-бутадиеновый сополимер и второй эластомерный полимер (b) представляет собой стирол-бутадиеновый сополимер; и/или
(13.d) содержание α-олефина первого эластомерного полимера находится в интервале от 10 до 50% масс. и содержание винила диеновой фракции сополимеров находится в интервале от 10 до 70% масс.; и/или
(13.e) содержание α-олефина второго эластомерного полимера находится в интервале от 5 до 50% масс. и содержание винила диеновой фракции сополимеров находится в интервале от 30 до 75% масс.; и/или
(13.f) степень разветвления второго эластомерного полимера составляет больше чем 2.
14. Шина по любому из предыдущих пунктов, в которой первый эластомерный полимер (a) и/или второй эластомерный полимер (b) представляет собой статистический полимер.
15. Шина по любому из предыдущих пунктов, в которой степень связывания второго эластомерного полимера (b) составляет меньше чем 98% масс.
16. Шина по любому из предыдущих пунктов, где сшиваемая эластомерная композиция содержит, по меньшей мере, 20 масс.ч./100 масс.ч. каучука полимерной смеси.
17. Шина по п. 16, в которой сшиваемая эластомерная композиция содержит от 20 до 80 масс.ч./100 масс.ч. каучука полимерной смеси.
18. Шина по любому из предыдущих пунктов, в которой сшиваемая полимерная композиция содержит, по меньшей мере, 2 масс.ч./100 масс.ч. каучука второго эластомерного полимера (b).
19. Шина по п. 18, в которой сшиваемая эластомерная композиция содержит от 5 до 40 масс.ч./100 масс.ч. каучука второго эластомерного полимера (b).
20. Шина по любому из предыдущих пунктов, в которой компонент шины (100) выбран из протекторного браслета (109), боковины (108), мини-боковины (110), бортового наполнительного шнура (104), антиабразивной ленты (105), прослойки (111), расположенной между брекерной структурой (106) и протекторным браслетом (109).